(57)【特許請求の範囲】
【請求項１】
巻回状態で積層した複数の繊維強化樹脂層を備え、シャフトの軸線に対して０°及び９０°でない角度をなして強化繊維が配向した傾斜繊維強化樹脂層を一層または二層以上形成してなるゴルフクラブシャフトにおいて、
上記傾斜繊維強化樹脂層の少なくとも一層をシャフトの軸方向の少なくとも一部において１．５回巻きしていることを特徴とするゴルフクラブシャフト。
【請求項２】
巻回状態に積層した複数の繊維強化樹脂層を備え、シャフトの軸線に対する強化繊維の配向角度がα゜の第１傾斜繊維強化樹脂層と−α゜の第２傾斜繊維強化樹脂層（０＜α＜９０）を隣接して積層している部分を一または二以上設けてなるゴルフクラブシャフトであって、
上記隣接して積層している第１及び第２傾斜繊維強化樹脂層は、巻きはじめの位置を互いにシャフト周方向の１８０°離れた位置とし、かつ、それぞれを１．５回巻きしてなることを特徴とするゴルフクラブシャフト。
【請求項３】
上記隣接して積層する第１傾斜繊維強化樹脂層と第２繊維強化樹脂層とを隣接して積層している部分を二箇所設けている請求項２に記載のゴルフクラブシャフト。
【請求項４】
請求項２または請求項３に記載のゴルフクラブシャフトの製造方法であって、
成形用芯材の軸線に対する強化繊維の配向角度がα°と−α°（０＜α＜９０）の二つのプリプレグを成形用芯材に巻いた時に両者の巻き始めの位置が成形用芯材の周方向の１８０°ずれた位置となるようにそれぞれの巻き始め側の端部を成形用芯材の半周長分ずらせて貼り合わせておき、該貼り合わせた二つのプリプレグシートを１．５回巻きで上記成形用芯材に巻き付けるようにしているゴルフクラブシャフトの製造方法。
【発明の詳細な説明】
【０００１】
【発明の属する技術分野】
この発明は異方性ゴルフクラブシャフトに関し、詳しくは、異方性ゴルフクラブシャフトの強度向上を図るとともに生産性を高めるものである。
【０００２】
【従来の技術】
ゴルフのプレーにおいてはそのスコアメイクの上でも、また、飛距離をかせぐ上でもボールを真っ直ぐ飛ばすことが有利であることはいうまでもない。しかしながら、実際には多くのゴルファーがいわゆるフックまたはスライスといった打球（ボール）の曲がり癖に悩んでいる。
【０００３】
打球の曲がる原因はインパクト時にクラブヘッドの軌道の向きとクラブヘッドのフェースの向き（フェース面の法線の向き）が一致していない為である。すなわち、クラブヘッドの軌道に対してフェース（フェース面の法線の向き）が右を向いている場合に右へ曲がる飛球（右利きのプレーヤーにおけるスライス）となり、左を向いている場合に左へ曲がる（右利きのプレーヤーにおけるフック）となる。
【０００４】
従って、ボールを狙った方向に真っ直ぐに飛ばすためにはインパクトにおけるフェースの向きを修正すればよいが、現実にはスイングの癖を直すことは容易ではなく、多くのプレイヤーが、スイングの矯正に頭を悩ましている。
【０００５】
一方、本件出願人は、特開平３−２２７６１６号において、すくなくとも一部に繊維強化樹脂等の異方性材料を用いて形成した中空あるいは中実のシャフトにおいて、異方性材料の繊維角度を周方向で部分的に、かつ、厚さ方向の少なくとも一部分で異ならせると（変化させると）、該中空あるいは中実のシャフトの弾性主軸を幾何学的主軸と相違させて任意の位置に設定することが出来ることを明らかにしている。
【０００６】
上記弾性主軸と幾何学的主軸を相違させた中空のシャフトでは弾性主軸上にある点を通らない荷重を下方に加えると、撓みを生じると共にねじれが生じる。図１５、図１６はこれを示している。すなわち、図１５のように、中空のシャフト１０を、一端を固定端１０ｃ、他端を自由端１０ｄとすると、弾性主軸Ｅは幾何学的主軸Ｇと一致せず、上記自由端１０ｄが弾性主軸Ｅ上の点Ｑの上方に位置する。この状態で、弾性主軸Ｅ上の点Ｑを通らない荷重Ｗをシャフトの自由端１０ｄに加えると、シャフト１０は図１６に示すように撓むとともに捩じれる。
【０００７】
そこで、本件出願人は特願平９−１４６９５０号において、上記異方性を有する中空のシャフトをゴルフクラブのシャフトに適用し、ゴルフクラブのスイング中に生じるシャフトの撓みによってシャフトをねじれさせて、フッカーあるいはスライサーが使用した場合に、クラブヘッドのフェースの向き（フェース面の法線の向き）が自己修正されるゴルフクラブを提案した。このゴルフクラブは、詳しくは、撓みを生じると共にねじれが生じる異方性シャフ卜の先端に、スイング時の撓みによりシャフトが所望角度捩じれてクラブヘッドのフェース面の法線の向きがボールを飛球させるべき方向に向くようにクラブヘッドをそのフェース面が特定方向を向くように取り付けるものである。
【０００８】
上記特願平９−１４６９５０号では、異方性シャフトを、シャフトの周方向の０゜≦θ＜１８０゜の部分（第一半周部）と、１８０゜≦θ＜３６０゜の部分（第二半周部）に、強化繊維の配向方向がシャフトの軸方向に対して互いに逆方向に傾斜した半周長プリプレグを巻き付け、これら２つの半周長プリプレグからなる一層のプリプレグ（逆方向傾斜２分割層）を複数層巻き付けて製造している。しかしながら、この方法では、第一半周部と第二半周部の境界に強化繊維の不連続部分が形成されてしまい、該不連続部分でシャフトの強度が低下し、また、一層について半周長プリプレグを２枚巻付けるので製造時間が長くなり、かつ、製品の特性バラツキが起こりやすくなるという欠点がある。そこで、本件出願人は特願平９−２４２３４０号でかかる欠点を解消したゴルフクラブシャフト及びその製造方法を提案をしている。
【０００９】
このゴルフクラブシャフト及びその製造方法は、強化繊維がシャフトの軸方向に対してほぼ直交に配向するフープ層を逆方向傾斜２分割層の第１半周部と第２半周部の境界部に重ねて積層することで該第１半周部と第２半周部の境界部（強化繊維の不連続部分）における強度低下を抑制し、製造時には、上記フープ層に逆方向傾斜２分割層を構成する２つの半周長プリプレグシートを貼り付けた複合プリプレグシートを予め作製し、これを成形用の芯材（マンドレル）の外周に巻き付けることで製造時間を短縮し、かつ、製品特性のバラツキを軽減している。
【００１０】
【発明が解決しようとする課題】
しかしながら、上記特願平９−２４２３４０号の提案では、確かに、フープ層を用いない場合に比べてシャフトの強度及び生産性を向上することができるが、プリプレグ一層当たり、すなわち、プリプレグのシャフト１周の巻き付け分にプリプレグの継ぎ目（半周長プリプレグの境界部）が存在することには変わりなく未だ強度が低い。
【００１１】
また、強度向上のためには、上記プリプレグの継ぎ目の部分において、一方と他方のプリプレグの端部を隙間を空けることなく、かつ、重なり合うことなく、突き合わせることが理想的であるが、量産を目的とした製造現場において、全ての生産品をそのような理想的な状態で突き合わせるのは事実上困難であり、個体間のバラツキを避けることができない。換言すれば、継ぎ目を上記のような理想的な状態にしようと思えば、熟練した作業者が時間と労力を惜しまずに作業する必要があり、生産性を大きく低下させることになる。また、上記隙間や重なり合いは、実質的にはシャフトの構造上の欠陥であり、シャフトの耐久性を主眼とした場合には無視することができない。
【００１２】
また、従来の（弾性主軸と幾何学的主軸が一致している）シャフトの場合、シャフト周方向で均質な物性を得るため、半周ごとに材料を変えるということはなく、最低でも１周分のプリプレグを巻付けるが、上記異方性シャフトの場合、半周分のプリプレグを用いるので、同量のプリプレグを使用してシャフトを作る場合、巻き付けるプリプレグの総数が多くなり、また、一周分毎に２枚のプリプリプレグを突き合わせる必要があると共に半周長プリプレグの幅が細く取り扱いが面倒なため、生産性が大きく低下してしまう。
【００１３】
本発明は上記のような事情に鑑みてなされたものであり、弾性主軸と幾何学的主軸を異ならせて、撓むと共に捩じれが生じるようにした異方性を有するゴルフクラブシャフトの強度及び生産性の向上を図るものである。
【００１４】
【発明を解決するための手段】
上記課題を解決するために、本発明は、請求項１で、巻回状態で積層した複数の繊維強化樹脂層を備え、シャフトの軸線に対して０°及び９０°でない角度をなして強化繊維が配向した傾斜繊維強化樹脂層を一層または二層以上形成してなるゴルフクラブシャフトにおいて、
上記傾斜繊維強化樹脂層の少なくとも一層はシャフトの軸方向の少なくとも一部において１．５回巻きしているゴルフクラブシャフトを提供している。
【００１５】
強化繊維がシャフトの軸に対して傾斜して配向している繊維強化樹脂層（プリプレグ）を巻付けた場合に、シャフトの軸方向の少なくとも一部分で１．５巻き（整数巻回数Ｘ＝１で、非整数巻回数Ｙ＝０．５）であると、Ｘ回の巻き付け部分の１回巻き部分とＹ回の巻き付け部分の０．５回巻き部分は繊維強化樹脂層（プリプレグ）がシャフトの軸に対して対称な積層状態となって強化繊維の配向方向はシャフトの軸に対して同方向に傾斜した状態となるが、残りの０．５回巻付けた繊維強化樹脂層（プリプレグ）によりシャフトの１周当たりにおいて強化繊維の配向角度が他の部分とは異なる部分を形成し、かつ、シャフトの厚さ方向（軸に向かう方向）においても他の部分と強化繊維の配向角度が異なる部分を形成する。
よって、上記構成とした本発明のゴルフクラブシャフトは、強化繊維の繊維角度がシャフトの周方向で部分的に、かつ、厚さ方向の少なくとも一部分で異なり、撓みと同時にねじれが生ずるものになる。
【００１６】
このような本発明のゴルフクラブシャフトでは、上記Ｘ回の巻付け部分とＹ回の巻付け部分は１枚のプリプレグからなるのでこれらＸ回の巻付け部分とＹ回の巻付け部分の間には当然継ぎ目が無く、前記半周長プリプレグを用いた従来の異方性シャフトに比して強度が向上する。また、１枚のプリプレグは１巻き以上の幅長を有するので、前記半周長プリプレグを用いた従来の異方性シャフトに比して全体のプリプレグの枚数を少なくでき、しかも、プリプレグ同士の突き合わせ作業がないので生産性を向上することができる。
【００１７】
上記したように、傾斜繊維強化樹脂層はシャフトの軸線方向の少なくとも一部において傾斜繊維強化樹脂層の巻回数を１．５としているため、「０．５」回巻回する部分が異方層部分となり、効率よく異方層部分を設けることができる。
【００１８】
更に、本発明は、請求項２で、巻回状態に積層した複数の繊維強化樹脂層を備え、シャフトの軸線に対する強化繊維の配向角度がα゜の第１傾斜繊維強化樹脂層と−α゜の第２傾斜繊維強化樹脂層（０＜α＜９０）を隣接して積層している部分を一または二以上設けてなるゴルフクラブシャフトであって、
上記隣接して積層している第１及び第２傾斜繊維強化樹脂層は、巻きはじめの位置を互いにシャフト周方向の１８０°離れた位置とし、かつ、それぞれを１．５回巻きしてなることを特徴とするゴルフクラブシャフトを提供している。
【００１９】
上記構成とすると、上記近接して積層している強化繊維が互いに逆方向に傾斜している第１及び第２傾斜繊維強化樹脂層の一方の巻き終わり半周部と他方の巻き終わりの半周部、又は、一方の巻き始めの半周部と他方の巻き終わりの半周部が、シャフトの周方向の第一半周部（０゜≦θ＜１８０゜の部分）と第二半周部（１８０゜≦θ＜３６０゜）の部分に配置することとなり、その結果、上記一方の巻き終わりの半周部と他方の巻き終わりの半周部、又は、上記一方の巻き始めの半周部と他方の巻き終わりの半周部が、前記従来の異方性シャフトの周方向の第一半周部（０゜≦θ＜１８０゜の部分）と第二半周部（１８０゜≦θ＜３６０゜）の部分とに強化繊維が互いに逆方向に傾斜している半周長プリプレグを巻き付けた状態と実質的に同一状態を形成することとなり、撓みと同時にねじれが生ずるものになる。
【００２０】
このような本発明のゴルフクラブシャフトでは、半周長プリプレグを用いないので半周長プリプレグ同士の継ぎ目が無く、前記半周長プリプレグを用いた従来の異方性シャフトに比して強度が向上する。また、１枚のプリプレグは１巻き以上の幅を有するので、前記半周長プリプレグを用いた従来の異方性シャフトに比して全体のプリプレグの枚数を少なくでき、しかも、プリプレグ同士の突き合わせ作業がないので生産性を向上することができる。
【００２１】
また、その製造時、上記第１及び第２傾斜繊維強化樹脂層となるプリプレグを予めそれぞれを成形用芯材に巻いた時に巻き始めの位置が成形用芯材の周方向の１８０°ずれた位置となるように、それぞれの巻き始め側の端部の位置を成形用芯材の半周長分だけずらせた状態で貼り合わせておき、該貼り合わせた二つのプリプレグシートを１．５回巻で成形用芯材に巻き付けるのが好ましい。このようにすると、巻付けるプリプレグの数を低減でき、生産性を更に向上することができる。
【００２２】
本発明において、繊維強化樹脂としては、補強繊維としてガラス繊維、炭素繊維、各種有機繊維、アルミナ繊維、炭化ケイ素繊維、金属繊維、および／又は、これらの混合物からなる繊維、織布あるいはマット等を用いることができる。また、樹脂としてポリアミド、エポキシ、ポリエステル等の各種樹脂を用いるこがができる。
【００２３】
また、ゴルフクラブシャフト全体を繊維強化樹脂層のみで形成してもよいが、繊維強化樹脂層以外に繊維強化ゴム層、配向性を有するゴム層等の繊維強化樹脂層以外の異方性を有する材料層を組み合わせてもよい。また、繊維を含有しない樹脂やゴムを一部に組み合わせてもよい。
【００２４】
また、シャフトに撓みとともに捩じれを生じさせる異方層部分はシャフトの軸方向の少なくとも一部に設ければよく、すなわち、シャフトの軸方向の全長に対して設けても部分的に設けてもよい。
【００２５】
【発明の実施の形態】
以下、本発明の実施形態について説明する。
図１、２は参考実施例のシャフトを構成するプリプレグ（繊維強化樹脂層）の展開状態と巻回状態を示し、図３〜５は本発明の実施例のシャフトを構成するプリプレグの展開状態と巻回状態を示している。
【００２６】
また、図６、７は比較例１のシャフトを構成するプリプレグ（繊維強化樹脂層）の展開状態と巻回状態を示し、図８、９は比較例２のシャフトを構成するプリプレグの展開状態と巻回状態を示している。図１０、１１は比較例３のシャフトを構成するプリプレグの展開状態と巻回状態を示している
【００２７】
上記図１、３、５、６、８、１０中の各プリプレグに付している数値はその強化繊維のシャフトの軸に対する配向角度である。また、各プリプレグの右横の０．５Ｐ、１Ｐ、１．５Ｐ、２Ｐ、３Ｐ、３．３Ｐはプリプレグの巻数（巻周）で、それぞれ０．５周、１、１．５周………………を表す。なお、図中の最下位置に示す３角形状のプリプレグシートはクラブヘッドを取り付けるシャフトの細径の端部に巻きつける補強用のプリプレグシートである。
【００２８】
上記実施例及び比較例で用いている強化繊維の配向角度が０°、−４５°、＋４５°のプリプレグシートは全て東レ（株）製の炭素繊維強化樹脂プリプレグ８０５５Ｓ−１２（厚み０．１０５３ｍｍ、炭素繊維含有率７６ｗｔ％、ＣＦ引張り弾性率３０，０００ｋｇ、ＣＦ引っ張り強度５６０ｋｇ）を使用し、比較例３のみで用いている強化繊維の配向角度が９０°のプリプレグシート（前記特願平９−２４２３４０号の提案によるフープ層に対応するもの）は東レ（株）製の８０５−３（厚み０．０３４２ｍｍ、炭素繊維含有率６０ｗｔ％、ＣＦ引張り弾性率３０，０００ｋｇ、ＣＦ引っ張り強度４１０ｋｇ）を使用した。
【００２９】
比較例１（図６、７）のシャフトは異方性を持たない一般的なシャフトである。すなわち、各プリプレグシート１６ａ〜１６ｃは１以上の整数回巻回している。なお、各プリプレグシート１６ａ〜１６ｃで巻き初めの位置（巻き終わりの位置）を異ならせているのは同じ位置にした場合にシャフト断面が真円より離れて歪な形状になるためである。このシャフトは異方層部分を形成しておらず、シャフト軸方向の全ての部位においてシャフト軸と直交する軸を設定した場合に該直交軸の両側は強化繊維が同一の配向状態となっている。
【００３０】
比較例２（図８、９）は特願平９−１４６９５０号で提案した異方性シャフトであり、プリプレグ１８ａ、１８ｂは巻き始めの位置をシャフト周方向の１８０°異なる位置にして２周巻いている。プリプレグ１８ｃと１８ｄ、プリプレグ１８ｅと１８ｆは、それぞれシャフトの周方向の第一半周部（０゜≦θ＜１８０゜の部分）と第二半周部（１８０゜≦θ＜３６０゜）の部分に強化繊維を互いに逆方向に傾斜して巻付けている。また、プリプレグ１８ｇは最外部に３周巻いている。
【００３１】
比較例３（図１０、１１）は特願平９−２４２３４０号で提案した異方性シャフトであり、上記比較例１（図６、７）のシャフトのプリプレグの巻き構成に更にプリプレグ２０ａ、２０ｂを加えてものである。すなわち、プリプレグ２０ａ、２０ｂは特願平９−２４２３４０号で言うところのフープ層で１周分の長さを有し、プリプレグ１８ｃと１８ｄはプリプレグ２０ａに貼り付けた後、プリプレグ２０ａと共に巻付け、プリプレグ１８ｅと１８ｆはプリプレグ２０ｂに貼り付けた後、プリプレグ２０ｂと共に巻付けている。
【００３２】
一方、参考実施例（図１、図２）のシャフトでは、プリプレグ１ａを３．３周巻き、プリプレグ１ｂをプリプレグ１ａとは巻き始めの位置をシャフト周方向で１８０°異なる位置にして３周巻き、プリプレグ１ｃは最外部に３周巻いている。図２中のプリプレグ１ｂの巻き終わり側の０．３周分の長さ部分１Ａ（太線部分）が異方層部分となる。すなわち、該０．３周分の長さ部分１Ａの存在により、シャフトはその強化繊維の配向状態が周方向で部分的に、かつ、厚さ方向の少なくとも一部分で変化している。
【００３３】
実施例（図３、図４）は本発明に係るシャフトであり、プリプレグ３ａ、プリプレグ３ｂ、プリプレグ３ｃ、及びプリプレグ３ｄはそれぞれ１．５周分の幅長を有し、順次巻き始めの位置をシャフト周方向で１８０°ずらせて巻いている。また、プリプレグ３ｅは最外部に３周巻いている。プリプレグ３ａ、プリプレグ３ｂの双方の巻き終端側の０．５周分の長さ部分３Ａ、３Ｂ（太線部分）がシャフトの周方向の０゜〜１８０゜の部分と１８０゜〜３６０゜の部分に配置し、これら両者の間で強化繊維が互いに逆方向に傾斜している。また、同様にプリプレグ３ｃとプリプレグ３ｄの双方の巻き終わりの０．５周分の長さ部分３Ｃ、３Ｄ（太線部分）がシャフトの周方向の０゜〜１８０゜の部分と１８０゜〜３６０゜の部分に配置し、これら両者の間で強化繊維が互いに逆方向に傾斜している。なお、プリプレグ３ａとプリプレグ３ｂ、及び、プリプレグ３ｃとプリプレグ３ｄは、マンドレルへ巻き付け時、図５に示すように、予め双方の０．５周分の長さ部分を重ねて貼り合わせて一枚のプリプレグにし、該一枚のプリプレグをマンドレルに巻き付けるようにした。
【００３４】
これらの比較例及び実施例のシャフトのそれぞれについて静的曲げねじれ量（ねじれ異方性の度合いを示す）、３点曲げ強度、ねじり破壊強度、生産１本当たりに要する作業時間を測定した。その結果が表１である。
【００３５】
なお、静的曲げねじれ量、３点曲げ強度、ねじり破壊強度、生産１本当たりに要する作業時間は以下の方法で測定した。
【００３６】
（静的曲げねじれ量）
図１２に示すように、シャフト１２のグリップ部１２ｃ側の端部１２ａから１５０ｍｍの長さ部分をチャキング装置２００を把持し、シャフトを水平に保持する一方、シャフトのグリップ部１２ｃ側の端部１２ａからゴルフクラブの全長の９８％の長さ位置の上端面にシャフトの軸に対して直交し、かつ、水平となるように長さ１４０ｍｍの針金５０の真ん中部分を接着し、この状態でシャフトのグリップ部側の端部からゴルフクラブの全長の９８％の長さ位置の下端面に１．１ｋｇの錘５１を吊り下げて、錘５１による負荷を与える前と与えた後のシャフトの捩じれ量を針金５０の回転角度（θ）により測定した。
【００３７】
（３点曲げ強度）
製品安全協会の『ゴルフクラブ用シャフトの認定基準及び基準確認方法（ＣＰＳＡ００９８）』の『４．Ｃ型シャフトの強度（１）３点曲げ試験』に準じて行った。
【００３８】
すなわち、図１３に示すように、シャフトＳを支持具５００で所定のスパン間隔Ｌ13で支持し、所定位置に荷重（Ｗ）を加えて、シャフトＳが破壊した時の荷重値を読み取ってこれを評価値とした。その結果を表１に示す。
使用したシャフトの全長は１１４３ｍｍであり、荷重点位置は、Ｔ点（シャフトの細径側端から９０ｍｍの位置）、Ａ点（シャフトの細径側端から１７５ｍｍの位置）、Ｂ点（シャフトの細径側端から５２５ｍｍの位置）、Ｃ点（シャフトの太径側端から１７５ｍｍの位置）とした。また、荷重位置がＴ点の時はスパン間隔Ｌ13を１５０ｍｍ、Ａ、Ｂ、Ｃ点の時はスパン間隔Ｌ13を３００ｍｍとした。
【００３９】
（ねじり破壊強度）
製品安全協会の『ゴルフクラブ用シャフトの認定基準及び基準確認方法（ＣＰＳＡ００９８）』の『２．ねじり試験』に準じて行った。
【００４０】
すなわち、図１３に示すように、シャフトＳの両端の幅５０ｍｍの部分を固定治具６００にて固定し、シャフトｓが破壊するまでねじれトルクを加え、シャフトが破壊した時のトルク値とねじれ角を乗じた値を評価値とした。その結果を表１に示す。
【００４１】
（生産１本当たりに要する作業時間）
比較例及び実施例の各例についてシャフトを１０本づつ作成し、その作成に要する時間を測定した。すなわち、プリプレグ材料から所定寸法のプリプレグに裁断するのに要する時間（１０本分）とプリプレグを巻いてシャフトを成形した時間（１０本分）を足して、この合計時間を１０で割ったを評価値とした。
【００４２】
【表１】
0003669143.tif 000002
【００４３】
参考実施例のシャフトは表１に示すように静的ねじれ量が０．８°で異方性を有している。また、図１の展開図に示すとおりプリプレグを４枚積層しており、比較例１のシャフト（図６) と同じプリプレグの積層数となっている。両者で違う点は、比較例１のシャフトではシャフトの軸線に対して＋４５°の角度をなして強化繊維が配向したプリプレグ（傾斜繊維強化樹脂層）１６ａを整数整数回（３回）巻回しているのに対し、参考実施例のシャフトでは＋４５°の角度をなして強化繊維が配向したプリプレグ（傾斜繊維強化樹脂層）１ａを非整数回（３．３回）巻回している点である。表１に示すように両者の生産性（プリプレグの巻き付け所要時間）は全く等しくいずれも非常に良好であり、強度も略同程度の高強度を有している。これら両者の比較により、参考実施例ではプリプレグの継ぎ目がない異方性を持たないシャフトと同様の生産性及びシャフトの強度をもって異方性を有するシャフトが得られることが分かる。
【００４４】
実施例のシャフトと比較例２、３のシャフトは同じ異方性状態（静的曲げねじれ量：２．５）にあることがわかる。つまり、実施例のシャフトの強化繊維が互いに逆方向に傾斜しているプリプレグ３ａとプリプレグ３ｂの双方の巻き終端側の０．５周分の長さ部分３Ａ、３Ｂ（太線部分）はシャフトの周方向の０゜〜１８０゜の部分と１８０゜〜３６０゜の部分に配置し、同様にプリプレグ３ｃとプリプレグ３ｄの双方の巻き終わりの０．５周分の長さ部分３Ｃ、３Ｄ（太線部分）がシャフトの周方向の０゜〜１８０゜の部分と１８０゜〜３６０゜の部分に配置しており、これらプリプレグ３ａとプリプレグ３ｂ、プリプレグ３ｃとプリプレグ３ｄが、比較例２、３のシャフトの異方層（プリプレグ１８ｃとプリプレグ１８ｄ、プリプレグ１８ｅとプリプレグ１８ｆ）と同様の機能を果たしている。
【００４５】
比較例３のシャフトは比較例２のシャフトに比べてフープ層（プリプレグ２０ａ、２０ｂ）を設けることで強度が向上しているが、実施例のシャフトは比較例３のシャフトよりも更に強度が向上している。また、比較例３のシャフトはフープ層（プリプレグ２０ａ、２０ｂ）に予めプリプレグ１８ｃとプリプレグ１８ｄ、プリプレグ１８ｅとプリプレグ１８ｆを貼り合わせてから巻き付けていることで比較例２のシャフトに比べて生産性が向上しているが、実施例のシャフトは巻付けるプリプレグの総枚数が減ったこと、及び、半周長プリプレグの突き合わせ作業を行う必要がないことから、作業時間が大きく短縮している。
【００４６】
【発明の効果】
以上の説明により明らかなように、本発明によれば、半周長プリプレグを用いることなくシャフトに異方性を付与できるようにしたので、従来の異方性を有するゴルフクラブシャフトに比べて強度及び生産性を向上させることができる。
【図面の簡単な説明】
【図１】  参考実施例のシャフトを構成するプリプレグの展開図である。
【図２】  参考実施例のシャフトを構成するプリプレグの巻回状態を示す模式図である。
【図３】  実施例のシャフトを構成するプリプレグの展開図である。
【図４】  実施例のシャフトを構成するプリプレグの巻回状態を示す模式図である。
【図５】  図３に示すプリプレグの貼り合わせ状態を示した図である。
【図６】  比較例１のシャフトを構成するプリプレグの展開図である。
【図７】  比較例１のシャフトを構成するプリプレグの巻回状態を示す模式図である。
【図８】  比較例２のシャフトを構成するプリプレグの展開図である。
【図９】  比較例２のシャフトを構成するプリプレグの巻回状態を示す模式図である。
【図１０】  比較例３のシャフトを構成するプリプレグの展開図である。
【図１１】  比較例３のシャフトを構成するプリプレグの巻回状態を示す模式図である。
【図１２】  （Ａ）（Ｂ）は実施例及び比較例のゴルフクラブシャフトの捻れ量の測定方法を示す側面図と正面図である。
【図１３】  シャフトの３点曲げ強度試験を示す模式図である。
【図１４】  シャフトのねじり破壊強度試験を示す模式図である。
【図１５】  異方性を有する中空シャフトの弾性主軸と幾何学的主軸の関係を示す概略図である。
【図１６】  （Ａ）は異方性を有する中空シャフトに荷重を付加した状態を示す側面図、（Ｂ）は異方性を有する中空シャフトの変形挙動を示す概略図である。
【符号の説明】
１ａ〜１ｃ  プリプレグ
１Ａ  プリプレグの巻き終わりの０．３周分の長さ部分
３ａ〜３ｄ  プリプレグ
３Ａ〜３Ｄ  プリプレグの巻き終わりの０．５周分の長さ部分
【図１】
0003669143.tif 000003
【図２】
0003669143.tif 000004
【図３】
0003669143.tif 000005
【図４】
0003669143.tif 000006
【図５】
0003669143.tif 000007
【図６】
0003669143.tif 000008
【図７】
0003669143.tif 000009
【図８】
0003669143.tif 000010
【図９】
0003669143.tif 000011
【図１０】
0003669143.tif 000012
【図１１】
0003669143.tif 000013
【図１２】
0003669143.tif 000014
【図１３】
0003669143.tif 000015
【図１４】
0003669143.tif 000016
【図１５】
0003669143.tif 000017
【図１６】
0003669143.tif 000018